(57)【要約】【課題】特に冷間圧延後の製品エッジ部の性状、および、トリミングによる押し込み疵を防止して、品質が良好な冷延鋼板を安定して製造する方法および設備を提供する。【解決手段】酸洗前の鋼板のエッジ部に対して、上下対の円形回転刃を上下から所定の深さまで押し当てて、エッジ部を未分離状態までせん断を施し、次いでそれぞれのエッジ部に設置され、エッジ部のみを挟圧可能な狭幅ロールにより挟圧してエッジ部を切り離したのち、酸洗および冷間圧延を施す。【選択図】図８
2010179316.tif 000002
【特許請求の範囲】
【請求項１】
熱間圧延後の鋼板を酸洗した後に冷間圧延して所定の寸法の冷延鋼板を製造する方法において、酸洗前の鋼板のエッジ部に対して、上下対の円形回転刃を上下から所定の深さまで押し当てて、エッジ部を未分離状態までせん断を施し、次いでそれぞれのエッジ部に設置され、エッジ部のみを挟圧可能な狭幅ロールにより挟圧してエッジ部を切り離したのち、酸洗および冷間圧延を施すことを特徴とする冷延鋼板の製造方法。
【請求項２】
熱間圧延後の鋼板を酸洗したのちに冷間圧延して所定の寸法の冷延鋼板を製造する設備において、冷間圧延前の鋼板のエッジ部に対して、上下対の円形回転刃を上下から所定の深さまで押し当てて、エッジ部を未分離状態までせん断を施す機構と、次いでそれぞれのエッジ部に設置され、エッジ部のみを挟圧可能な狭幅ロールにより挟圧してエッジ部を切り離す機構とからなるトリミング装置と、そのトリミング装置を通過しエッジ部をトリミングされた鋼板を酸洗する酸洗設備と、酸洗後の鋼板を圧延する冷間圧延機とを備えていることを特徴とする冷延鋼板の製造設備。
【請求項３】
請求項２に記載の冷延鋼板の製造設備において、トリミング装置と酸洗設備と冷間圧延機が直結して配置されていることを特徴とする冷延鋼板の製造設備。
【発明の詳細な説明】
【技術分野】
【０００１】
本発明は、冷延鋼板の製造方法および製造設備に関するもので、特に冷間圧延後の製品エッジ部の性状および表面疵を防止して、品質が良好な冷延鋼板を安定して製造する方法および設備に関する。
【背景技術】
【０００２】
熱間圧延により製造した熱延鋼板に対して酸洗および冷間圧延を実施して製造される冷延鋼板は、自動車や電機製品、建材などの幅広い用途に用いられる。冷間圧延後の鋼板は、その用途に応じて、めっき処理、焼鈍熱処理、レベラー矯正、プレス加工などの工程を経て最終製品となる。一般に、熱延鋼板はエッジ部に欠陥がある場合が多く、そのままあるいは酸洗して冷間圧延を実施すると板破断などの操業トラブルを引き起こしやすかった。特に、板厚の薄い鋼板の場合には、冷間圧延中にエッジ性状が悪化して板破断を引き起こし易い。そのため、冷間圧延前に鋼板のエッジ部をトリミングすることが実施されているが、トリミング後のエッジ性状がかえりを有することが多く、後続の酸洗や冷間圧延においてロールに疵をつける等のトラブルが発生していた。一方、トリミング後の熱延鋼板を酸洗し冷間圧延した鋼板においても、エッジ部が切り欠け状の性状（耳割れ、耳荒れ、エッジクラックなどとも称される）となりやすく、冷間圧延後のめっきライン、焼鈍ライン、レベラー矯正などでの通板において、板破断などの操業トラブルを引き起こしやすかった。また、板材の最終製品としてエッジ部がそのまま使用される用途では、エッジクラックなどがない良好なエッジ性状が要求されるのはいうまでもない。そのため、冷間圧延後に鋼板のエッジ部分をトリミングすることが行われているが、冷間圧延して長さが増大した鋼板の全長にわたってトリミングすることは、作業負荷が膨大であるばかりでなく、歩留り低下も招いていた。また、冷延鋼板のトリミングを行った場合、トリミング後のエッジ性状がかえりを有することが多く、プレス加工での疵発生などの原因となっていた。そのため、操業トラブルを防止しつつ冷延鋼板の製品エッジ部の性状を良好にする方法について、種々の技術が開発されてきた。
【０００３】
特許文献１では、帯鋼板の処理を行うプロセスラインにおいて、円柱状の砥石またはブラシ等を回転させて押し当てることにより、トリミングにより生じた帯鋼板端部のかえりを除去することができる装置を開示している。
【０００４】
特許文献２では、帯状金属板端部をトリミングした後、帯状金属板端部のかえりの部分にマッシャーロールを押し付けてかえりを除去する方法で、さらにマッシャーロールの適切な圧下力分布が得られるように、マッシャーロールを傾斜させて押し付ける方法を開示している。
【０００５】
非特許文献１では、かえりを発生させないトリミング方法として、トリマー刃の調整によりエッジ部が分離しないようにトリミングをした後に、上下からロールで挟圧して未分離だったエッジ部を切り離すトリミング方法を開示している。この方法は、ロールカット式トリミング法とも称される。
【０００６】
また、特許文献３では、マッシャーロールを組み合わせて、鋼板を上下から挟圧するロールカット式トリミング法を開示している。
【０００７】
一方、特許文献４では、冷間圧延でのエッジ性状の悪化を防止するために、冷間圧延前の熱延鋼帯のエッジ部をトリミングした後、グラインダーやバイトによる機械加工によってトリミングによる加工硬化部分を除去する方法を開示している。
【先行技術文献】
【特許文献】
【０００８】
【特許文献１】特開平１０−３１５１０８号公報
【特許文献２】特開平１１−２６７７１３号公報
【特許文献３】特開昭６２−２８２８１１号公報
【特許文献４】特開昭５４−１２４８５７号公報
【非特許文献】
【０００９】
【非特許文献１】「かえり無しスリッティング」（第６３回塑性加工シンポジウム、１９７８、Ｐ３６−４５）
【発明の概要】
【発明が解決しようとする課題】
【００１０】
既述のように、冷間圧延前および冷間圧延後の鋼板においてエッジ部の性状が良好であることは冷延鋼板の製造工程上および製品品質上、極めて重要である。
【００１１】
特許文献１で開示された方法を適用した場合、トリミング後の鋼板の全長にわたって、鋼板のエッジ部に円柱状の砥石またはブラシ等を回転可能な構造で押し当てることにより、鋼板端部のかえりを除去するものである。したがって、工程が追加されることによって作業効率が著しく悪化し、製造コストの上昇を招くという問題がある。砥石やブラシ等は使用量に応じて摩耗劣化するので、その交換による鋼板製造能率の低下を招き、メンテナンス費用も製造コストを増大させてしまう。また、板厚の薄い鋼板に対して適用しようとした場合、砥石やブラシの接触を起因とした板破断を招きやすいという問題がある。
【００１２】
特許文献２で開示された方法を適用した場合、トリミング後の鋼板の端部に生じたかえりの部分にマッシャーロールを押し付けてかえりを除去するものであるが、これはかえりが鋼板からはみ出した部分を単にロールで押し付けるだけなので、かえりの程度を軽くするか、あるいは、はみ出しの方向を横方向に変えるだけの作用しかなく、エッジ部の切り欠け状の性状を改善するには至らないという問題がある。
【００１３】
非特許文献１で開示された従来のロールカット式トリミング方法を適用した場合、冷間圧延前あるいは冷間圧延後の鋼板におけるトリミング方法自体を改善することにより、鋼板エッジ部のかえりをなくすことは可能になる。しかし、上下からロールで挟圧して未分離だったエッジ部を切り離すために使用するロールは、図７に示すように鋼板の最大板幅よりも広い胴長を有するロールである。この広幅ロールを上下に用いると、エッジ部を切り離す際にロール表面に疵を生じることがままあるが、同じロールを用いて板幅の異なる鋼板に使用した場合に、狭幅材のエッジ部切り離しで生じたロール疵が広幅材の表面に転写して、品質欠陥を招きやすいという問題もある。また、板厚中央近傍のバリの一部が飛散して、エッジ部切り離しロールの入側鋼板表面やロール表面に付着すると、大きな圧力が負荷された上下の広幅ロールと鋼板との間にかみ込んで表面疵となりやすい問題がある。
【００１４】
特許文献３に開示されるトリミングに関連して、マッシャーロールは通常はトリミング後のかえりの除去に適用される装置である。その構造から圧下力が小さい装置であり、鋼板エッジ部に押し当てることにより、押し当てた部分の局部的な応力が増大して、板端部に局在するかえりを押し付けて除去することはできる。しかし、特許文献３のようなマッシャーロールを上下に組み合わせて鋼板表面を上下から挟圧して、未分離であるエッジ部を切り離そうとすると、小さい圧下力が広い鋼板表面に分散して、さらに小さくなるため、充分な応力を加えることができない。本発明者らの検討では、未分離部分を切り離すことができなくて、さらに強度の高い構造を有する圧下装置が必要であることがわかった。
【００１５】
特許文献４で開示された方法を適用した場合、冷間圧延前の熱延鋼帯のエッジ部をトリミングした後、さらにグラインダーやバイトによる機械加工によってトリミングによる加工硬化部分を除去するという工程が必要となるために、作業能率が著しく低下するという問題がある。一般に、このような機械加工の工程での通板速度は、トリミングや酸洗や冷間圧延での通板速度に対して著しく遅いため、オンラインで行うことができず、別途の工程が必要となる。また、グラインダーやバイトなどの機械加工によってエッジ部の一部を除去した場合には、除去部分が切り屑として発生し鋼板上へ飛散して表面疵の原因となるため、表面品質の低下の問題も生じやすい。
【００１６】
従来知見の調査を行った結果、鋼板エッジ部の切り欠け状の性状と合わせて、トリミングにおける表面疵を防止しつつ、その鋼板を冷間圧延して、良好な品質の冷延鋼板を安定して製造する技術は見当たらなかった。
【００１７】
そこで、本発明は、特に冷間圧延後の製品エッジ部の性状、および、トリミングによる押し込み疵を防止して、品質が良好な冷延鋼板を安定して製造する方法および設備を提供することを目的とする。
【課題を解決するための手段】
【００１８】
前述の目的を達成するために、本発明は以下の特徴を有している。
【００１９】
［１］熱間圧延後の鋼板を酸洗した後に冷間圧延して所定の寸法の冷延鋼板を製造する方法において、酸洗前の鋼板のエッジ部に対して、上下対の円形回転刃を上下から所定の深さまで押し当てて、エッジ部を未分離状態までせん断を施し、次いでそれぞれのエッジ部に設置され、エッジ部のみを挟圧可能な狭幅ロールにより挟圧してエッジ部を切り離したのち、酸洗および冷間圧延を施すことを特徴とする冷延鋼板の製造方法。
【００２０】
［２］熱間圧延後の鋼板を酸洗したのちに冷間圧延して所定の寸法の冷延鋼板を製造する設備において、冷間圧延前の鋼板のエッジ部に対して、上下対の円形回転刃を上下から所定の深さまで押し当てて、エッジ部を未分離状態までせん断を施す機構と、次いでそれぞれのエッジ部に設置され、エッジ部のみを挟圧可能な狭幅ロールにより挟圧してエッジ部を切り離す機構とからなるトリミング装置と、そのトリミング装置を通過しエッジ部をトリミングされた鋼板を酸洗する酸洗設備と、酸洗後の鋼板を圧延する冷間圧延機とを備えていることを特徴とする冷延鋼板の製造設備。
【００２１】
［３］前記［２］に記載の冷延鋼板の製造設備において、トリミング装置と酸洗設備と冷間圧延機が直結して配置されていることを特徴とする冷延鋼板の製造設備。
【発明の効果】
【００２２】
本発明によれば、冷間圧延後の製品エッジ部の切り欠け状の性状および表面疵を防止して品質が良好な冷延鋼板を安定して製造することが可能となる。
【図面の簡単な説明】
【００２３】
【図１】本発明における冷延鋼板の製造するための設備を示す模式図。
【図２】比較例における冷延鋼板の製造するための設備を示す模式図。
【図３】冷延鋼板においてエッジ部が切り欠け状の性状（耳割れ、耳荒れ、エッジクラックなどとも称される）になった状態を示す模式図。
【図４】従来のトリミング法を示す模式図。
【図５】片側の回転刃を示す模式図の拡大図。
【図６】ロールカット式トリミング法におけるトリミング工程を示す模式図。
【図７】従来のロールカット式トリミング法における挟圧ロールを示す図。
【図８】本発明によるロールカット式トリミング法における挟圧ロールを示す図。
【図９】本発明によるロールカット式トリミング法における挟圧ロールを示す図。
【図１０】従来のトリミング法を適用した場合の切断面を示す模式図。
【図１１】ロールカット式トリミング法を適用した場合の切断面を示す模式図。
【図１２】ロールカット式トリミング法によるトリミング後に酸洗を施した際のエッジ部近傍を示す模式図。
【図１３】各トリミング法におけるエッジクラック深さを示す図。
【図１４】各トリミング法における鋼板表面欠陥発生数を示す図。
【発明を実施するための形態】
【００２４】
以下、本発明の実施の形態について図面を参照して説明する。
【００２５】
図３に、冷延鋼板においてエッジ部が切り欠け状の性状（耳割れ、耳荒れ、エッジクラックなどとも称される）になった状態を模式的に示す。冷間圧延においてこのようなエッジ性状が発生すると、板破断が起きやすく安定して圧延することが難しくなる。また、冷間圧延後に残留すると、次工程のプレスなどにおいて疵を発生させやすく問題である。エッジ不良の原因として、熱延鋼板のエッジ部の欠陥が第一に挙げられるため、通常は欠陥部を除去するために冷間圧延前にトリミングを実施している。しかし、熱延鋼板のトリミングを実施しても、冷延鋼板のエッジ部に切り欠け状の性状が発生するのが実情であった。これは素材の材質や冷間圧延の操業条件によって発生する場合もあるが、熱延鋼板に対するエッジ部のトリミングで発生したかえりに起因することが多いことが、本発明者らの検討によりわかってきた。
【００２６】
本発明者らは、冷間圧延後の製品エッジ部の性状が良好で、かつ、鋼板表面において疵などの表面欠陥を生じさせることのない冷延鋼板を安定して製造するために、冷間圧延後ではなく、冷間圧延前の母板に対するエッジ部のトリミング方法について着目して鋭意検討し、本発明に至った。
【００２７】
従来のトリミング法は、図４に示すように、熱延鋼板のエッジ部に対して、上下対の円形回転刃を上下から所定の深さまで押し当てて切断していた。ここで、１は鋼板、１０Ａ、１０Ｂはそれぞれ両端部の上側の回転刃、１１Ａ、１１Ｂはそれぞれ下側の回転刃を示している。回転刃の設定方法について詳細に説明するため、図５に、片側の回転刃を拡大した図を示す。１は鋼板で、１Ａはトリミングによって切り捨てられる部分を示す。図５において、Ｃは上下の回転刃の水平方向の間隙（クリアランスとも称す）であり、両者の間隙が開く方を正（＋）とする。Ｌは上下の回転刃の垂直方向の重なり量（ラップとも称す）であり、両者の重なり量が大きくなる方を正（＋）とする。従来のトリミング法では、クリアランスＣは鋼板の厚みにほぼ比例する値で設定する。図１０は従来のトリミング法でトリミングした後のエッジ部断面を模式的に表したもので、３１は剪断面、３２は破断面、３３はかえりである。このようにエッジクラックの起点となるかえりが鋼板表面に発生してしまうことがわかる。また、板表面の剪断面の角部３６は尖っていることがわかる。図１０のエッジ部断面の模式図は図４に示したトリミングの上下刃の配置において、鋼板の右側の断面を表したものである。
【００２８】
一方、従来のロールカット式トリミング法は、図６に示すように、トリミングのラップＬを負（−）に設定して、エッジの切り捨て部を未分離状態として、ついで、図７にしめすように鋼板を上ロール１２、および下ロール１３で挟圧して、エッジの未分離部分を切り離すトリミング法である。ロール挟圧によって、未分離状態だったエッジ切捨て部１Ａ、１Ｂは、鋼板本体から分離される。ここで、図７に示す従来技術で適用している挟圧用のロールは、通板される鋼板の最大板幅よりも広い胴長を有していた。以降、従来のロールカット式トリミング法での挟圧ロールを、広幅ロールとも称することとする。図１１は従来のロールカット式トリミング法でトリミングした後のエッジ部断面を模式的に表したもので、３１は剪断面、３２は破断面、３４はダレ、３５はバリである。破断面が板厚中央近傍のみに存在し鋼板表面にはないため、エッジクラックの起点となるかえりは発生しない。その代わりに破断面の中央近傍にバリ３５が発生する。また、上下刃によるトリミングの際にできる剪断面側の板表面には尖った角部３６があるのに対し、ロール挟圧の際にできる剪断面側にはダレ３４が発生するため角部は丸みを帯びているのがわかる。
【００２９】
上述のトリミングで発生する鋼板表面に位置する剪断面の角部は鋭利であるため、通板ロール等に角部が当たった場合に疵や角部の欠落が発生することがあり、冷延鋼板の表面性状に悪影響を及ぼしていることがわかった。この角部は酸洗により図１２の３７に示すように滑らかな形状となり、通板ロールに疵を発生させることがなくなるので、酸洗前にトリミングを実施すべきであることがわかった。
【００３０】
本発明は、ロールカット式トリミング法において、図８のようなロール挟圧に使用するロールとして、それぞれのエッジ部に設置された狭幅ロール１４Ａ、１４Ｂを使用するものである。ロール胴長はできるだけ短くすれば、飛散したバリなどをかみ込む確率が低くなり、表面疵を抑制できて有利である。
【００３１】
バリなどが挟圧ロールにかみ込む場合、上下にロールが存在すると、その間の圧下力が大きくて、ロールと鋼板との間にかみ込んで押しつぶされて表面疵となりやすい。他方、上下いずれかしかロールがない場合は、板幅中央部に鋼板を挟む圧下力がないために、ロールと鋼板との間にかみ込んだバリなどが押しつぶされにくくなって表面疵とはなりにくいわけである。また、同じロールを板幅の異なる鋼板に使用した場合でも、狭幅材のエッジ部切り離しで生じたロール１３の疵が、広幅材での板幅中央部の鋼板を挟む圧下力がないために表面疵となりにくいわけである。
【００３２】
従って、未分離部分の挟圧ロールは、上下ともに狭幅にする必要はなく、いずれか一方のロールのみ狭幅として、他方のロールは広幅でよい。図８に示したように上ロールが狭幅で下ロールが広幅である必要はなく、例えば図９に示すように上ロールは広幅で、下ロールのみが狭幅でもよい。
【００３３】
なお、未分離状態のエッジ切り捨て部を分離させるのに必要な狭幅ロールの胴長は、おおむね鋼板の板厚の１０倍以上あればよい。従って、狭幅ロールの胴長は、エッジトリミング装置の最大仕様板厚の１０倍以上とすればよい。また、鋼板の板幅やエッジ切り捨て量に応じて、狭幅ロールの位置は適宜変更させるものとする。なお、少なくとも上下いずれかに狭幅ロールを適用してロール挟圧を行うこと以外は、従来の広幅ロールを用いたロールカット式トリミング法と同様の条件で実施すればよい。
【００３４】
さらに、本発明によりトリミングした鋼板を用いて冷間圧延する場合は、エッジクラックが著しく減少して板破断が発生しにくいことから、従来より張力を大きくしてより薄物まで圧延可能であり、圧延中にバリなどが飛散しにくいことから飛び込み疵も減少して、能率よく品質の良い冷間圧延が可能になる。
【００３５】
図１３に、熱延鋼板のエッジ部への各トリミング方法におけるエッジクラック深さを示す。対象材にはＳＰＣＣ鋼の１．２ｍｍ厚の熱延鋼板を用いた。従来のトリミング法ではクリアランスＣを０．１０ｍｍ、ラップＬを＋０．４ｍｍとしてエッジ部を切り離した後に、マッシャーロールにより鋼板表面からはみ出したかえりを横方向へと押し曲げた。ロールカット式トリミング法ではクリアランスＣを０．０５ｍｍ、ラップＬを−０．５ｍｍとしてエッジ部が分離しないようにトリミングをした後に、上下からロールで挟圧して未分離だったエッジ部を切り離した。冷間圧延にはワークロール径５００ｍｍのリバース式の４段式圧延機を用いて、１パスあたり圧下率約２０％で３パスの圧延を行った。３パス圧延後の鋼板の板厚は約０．６ｍｍであり、冷間総圧下率は約５０％であった。
【００３６】
図１４に、熱延鋼板のエッジ部への各トリミング方法において、冷間圧延後の鋼板表面の表面欠陥について調査した結果を示す。ここで、上記ＳＰＣＣ鋼の１．２ｍｍ厚の母板を３パス冷間圧延して、約０．６ｍｍまで圧下した幅８６０ｍｍ〜１２００ｍｍの冷延鋼板１０コイルについて、鋼板表面に光学式表面検査装置により大きさ２ｍｍ以上、深さ０．１ｍｍの欠陥を検出し、１００ｍ長あたりの個数で評価した。
【００３７】
図１３に示した各トリミング方法におけるエッジクラック深さでは、従来のトリミング法ではエッジクラック深さが大きいのに対し、従来の広幅ロールカット式トリミング法、冷間圧延前での狭幅ロールカット式トリミング法および本発明ではエッジクラック深さが小さく、エッジ性状は良好であった。
【００３８】
また、従来のトリミング法では冷間圧延中に板破断が発生したが、従来の広幅ロールカット式トリミング法および本発明では全く発生しなかった。
【００３９】
図１４に示した鋼板表面の疵の個数では、従来の広幅ロールカット式トリミング法での表面疵が多かった。これは、エッジ近傍での筋状の欠陥が多かったことから、比較的狭い板幅をロールカットしたときに生じたロール疵が広幅の鋼板表面に転写して発生したものと推定される。また、バリの一部がトリミング中に飛散して、広幅ロールと鋼板との間にかみ込んだ疵も影響している。
【００４０】
従来のトリミング法でも疵の個数が多く、かえりに起因したエッジクラックの一部が冷間圧延中に欠落してワークロールと鋼板の間に飛び込み、ロール疵が鋼板表面に転写して発生したものと推定される。
【００４１】
冷間圧延前での狭幅ロールカット式トリミング法を適用した比較例では、筋状の欠陥が鋼板の上表面のエッジ部近傍に多く見られた。これは、図１１に示したようにトリミング時に発生したエッジの鋭利な角部によってワークロールに疵が発生し、ロール疵が鋼板表面に転写して発生したものと推定される。
【００４２】
一方、本発明法では図１２に示したように鋼板エッジ部が酸洗により丸みを帯びているためワークロールに疵が発生しにくくて、鋼板表面の疵は少なく表面品質は良好であった。
【００４３】
このように、冷間圧延後の製品エッジ部の性状および表面品質が良好な冷延鋼板の製造方法および製造設備について鋭意検討し、本発明に至ったものである。
【００４４】
本発明では、熱間圧延後の鋼板を酸洗した後に冷間圧延して所定の寸法の冷延鋼板を製造する方法において、酸洗前の鋼板のエッジ部に対して、上下対の円形回転刃を上下から所定の深さまで押し当てて、エッジ部を未分離状態までせん断を施し、次いでそれぞれのエッジ部に設置され、エッジ部のみを挟圧可能な狭幅ロールにより挟圧してエッジ部を切り離したのち、酸洗および冷間圧延を施すことを特徴とする冷延鋼板の製造方法とした。
【００４５】
また、熱間圧延後の鋼板を酸洗したのちに冷間圧延して所定の寸法の冷延鋼板を製造する設備において、冷間圧延前の鋼板のエッジ部に対して、上下対の円形回転刃を上下から所定の深さまで押し当てて、エッジ部を未分離状態までせん断を施す機構と、次いでそれぞれのエッジ部に設置され、エッジ部のみを挟圧可能な狭幅ロールにより挟圧してエッジ部を切り離す機構とからなるトリミング装置、および、これら装置を通過しエッジ部をトリミングした鋼板を酸洗する設備および酸洗後の鋼板を圧延する冷間圧延機から構成されることを特徴とする冷延鋼板の製造設備とした。
【００４６】
さらに、能率よく良好な品質の鋼板を製造するため、上述の冷延鋼板の製造設備において、エッジ部のトリミング装置、酸洗設備および冷間圧延機を直結して配置することを特徴とする冷延鋼板の連続製造設備とした。
【００４７】
ロールカットに用いる狭幅ロールの胴長の下限は、鋼板のロールカットを安定して行えるだけの幅があればよく、概ね鋼板の板厚の１０倍以上、一般的な２ｍｍ厚の鋼板を対象とした場合には２０ｍｍ以上あればよい。また、上限は両サイドに設置することから板幅の半分以下であることは当然であるが、バリなどが飛散してかみ込んで鋼板に表面疵を発生させないためには２００ｍｍ以下が望ましい。
【００４８】
上下いずれかのロールが狭幅であることによって、未分離状態の鋼板をせん断する際に作用する力は、幅方向で上下ともにロールが存在する部分は著しく大きくて、上下いずれか一方しかロールがない部分は著しく小さいため、上下いずれか一方しかロールがない部分では、ロール疵やかみ込み疵は発生しにくいことによる。
【００４９】
また、これらロールを支える構造は、未分離の板をせん断するために充分な支持強度を有することとした。
【００５０】
本発明について、熱延鋼板のエッジ部にトリミングを施し、酸洗セクションにて酸洗した後に、５スタンドから構成される冷間タンデム圧延機にて冷延鋼板を製造した例を用いて、詳細に説明する。
【００５１】
図１は、本発明による、冷間タンデム圧延機にて冷延鋼板を製造する工程の一部を模式的に示した図である。図１において、１は鋼板であり、２０はトリミング装置、２１は鋼板を上下から挟圧してエッジの未分離部を上下から切り離すためのロール、２２は鋼板表面の酸化鉄（スケール）を除去するための酸洗セクション、２３は通板中の鋼板に付与される張力を制御するためのブライドルロール、２４は４段圧延機が５スタンドから構成される冷間タンデム圧延機、２５は圧延後の冷延鋼板を巻き取ったコイルである。図１において、冷間圧延機２４は全て４段式のスタンドとして表記されているが、本発明は４段式の場合に限定するものではなく、２段式あるいは６段式の圧延スタンドの場合でもよく、さらに２段式，４段式および６段式の圧延スタンドが混在した構成でもよい。また、図１において、冷間圧延機２４は５スタンドとして表記されているが、５スタンドの場合に限定するものではなく、４スタンドでも６スタンドでもよい。図１において、鋼板は矢印の向きに通板され、図中に示していない上流側には、熱延鋼板コイルを払い出すためのペイオフリール、先行材の尾端と後行材の先端をつなぎ合わせるための溶接装置、溶接中の通板速度調整をするためのルーパー部などが配置されている。ルーパー部は酸洗セクション内に配置される場合もある。
【００５２】
トリミング装置２０は、鋼板の両エッジ側に円形回転刃が配置されており、図５に示すように刃のクラアランスＣおよびラップＬを調整することが可能である。
【００５３】
本発明例では、厚みが２．０ｍｍで幅が１０２０ｍｍの熱延鋼板から、厚みが０．５ｍｍで幅が１０００ｍｍの冷延鋼板を製造する例について説明する。なお、鋼種はＳＰＣＣ鋼である。
【００５４】
ペイオフリールから払い出された熱延鋼板は、先行材と溶接されたのち、両側のエッジ部をそれぞれ１０ｍｍずつトリミングされる。ここで、本発明でのトリミングは、トリミング装置２０において、クリアランスＣを０．１０ｍｍに、ラップＬを−０．５ｍｍに設定した。クリアランスＣとラップＬの値は、予め板厚に応じて算出した適切な値を設定した。本条件では、エッジの切り捨て部は未分離状態となっている。ついで、２１のロールで、鋼板を上下から挟圧してエッジの未分離部を上下から切り離す。
【００５５】
ここで、２１のロールは、図８または図９のように上下のうちの少なくとも一方の側が狭幅ロールである。２１のロールでは、未分離状態のエッジ切り捨て部を切り離すため、ロール間隙は鋼板の板厚とほぼ同じ値に設定すればよい。本トリミング法によると、エッジ部のかえりが生じない。
【００５６】
両エッジをトリミングされて幅が１０００ｍｍになった２ｍｍ厚の熱延鋼板を酸洗セクション２２で表面スケールを除去した後に、５スタンドの冷間タンデム圧延機で、０．５ｍｍまで圧延する。各スタンドの圧下率は均等になるように設定し、スタンド間で鋼板に付加される張力は１０ｋｇｆ／ｍｍ２に設定した。これは、一般的な冷間圧延の操業形態である。
【００５７】
冷間圧延したままの鋼板について、長手方向で任意に１０箇所を選んで、エッジ部の性状を調査したが、いずれの箇所においてもエッジクラックは０．１ｍｍ未満と極めて小さく、エッジ性状は良好であった。
【００５８】
なお、図１に示したような、トリミング工程とその後の酸洗セクションおよび冷間圧延工程が直結した製造装置では、従来技術であるグラインダーやバイトなどの機械加工を適用しようとすると、通板速度が著しく制限されるため、生産効率が低下する。また、これら機械加工で生じた切り屑が鋼板上へ巻き込まれたまま冷間圧延され、表面品質の低下の原因になる危険性が極めて高くなるため、適用は不可能であった。
【００５９】
本発明例では、トリミング工程と酸洗セクションと冷間圧延機が直結された設備での発明を実施するための最良の形態を説明したが、トリミング工程と酸洗セクションと冷間圧延機がそれぞれ別の設備となっている場合でもトリミング後に酸洗を施しさらにその後に冷間圧延を実施することにより同様の効果が得られる。
【００６０】
以上説明したように、本発明によれば、冷間圧延後の製品エッジ部の性状が良好で、鋼板表面の疵を防ぐ冷延鋼板の安定した製造方法および製造設備を提供することが可能になる。
【実施例１】
【００６１】
本発明について、５スタンドからなる冷間タンデム圧延機での冷延鋼板の製造の実施例に基づいて説明する。実施条件を表１および表２に示す。
【００６２】
【表１】
2010179316.tif 000003
【００６３】
【表２】
2010179316.tif 000004
【００６４】
冷間圧延機の型式は１〜４スタンドが４段式で、５スタンドが６段式であり、各スタンドのワークロール径は表２に示す通りである。なお、冷間タンデム圧延機を除いて、他の装置は図１および図２に示すとおりである。
【００６５】
実施例の供試材は、一般的な冷延鋼板であるＳＰＣＣ鋼および高張力鋼板であるＳＰＦＣ３４０のそれぞれの母板となる熱延鋼板である。母板厚１．６〜２．６ｍｍであり、冷間圧延後の厚みは０．６〜１．４ｍｍである。
【００６６】
本発明例１〜６では、図１に示したトリミング装置２０および挟圧ロール２１として狭幅ロールを上ロールに用いたロールカット式トリミング法を酸洗セクション２２の前に施した。トリミングの条件は、表１に示した通りである。
【００６７】
比較例１，２では図２に示したトリミング装置２０および挟圧ロール２１として狭幅ロールを上ロールに用いたロールカット式トリミング法を冷間圧延前（酸洗セクション２２の後）に施した。トリミングの条件は、表１に示した通りである。
【００６８】
従来例１−１，２では、２０のトリミング装置のみを用いて、回転刃により完全にエッジ切り捨て部を分離させる従来のトリミング法を酸洗前に施した。トリミングの条件は、表１に示した通りである。トリミング後にマッシャーロールを用いて鋼板表面からはみ出したかえりを横方向へと押し曲げてから酸洗セクション２２へ通板した。
【００６９】
従来例２−１，２では、図１に示したトリミング装置２０および挟圧ロール２１として広幅ロールを用いたロールカット式トリミング法を酸洗前に施した。トリミングの条件は、表１に示した通りである。
【００７０】
エッジ性状の評価として、冷間圧延後の鋼板について、長手方向で任意に１０箇所を選んでエッジ部の性状を調査した。いずれの箇所においてもエッジクラックは０．１ｍｍ未満であれば良好、１箇所でも０．１ｍｍ以上の部分があれば不良とした。
表面品質の評価として、光学式表面検査装置により大きさ２ｍｍ以上、深さ０．１ｍｍ以上の欠陥を検出し、１００ｍ長あたりの個数で評価し、５個以上であれば不良、５個未満であれば良好とした。
【００７１】
表１中に示すように、比較例および従来例ではエッジ性状、表面品質のいずれかが不良であったのに対し、本発明例ではいずれもエッジ性状、表面品質とも良好であった。
【００７２】
以上の結果から、本発明によれば、冷間圧延後の製品エッジ部の性状および表面品質が良好な冷延鋼板を安定して製造することが可能となる。
【符号の説明】
【００７３】
１                鋼板
１Ａ，１Ｂ        トリミングにより切り捨てる部分
１０Ａ，１０Ｂ    上側の回転刃
１１Ａ，１１Ｂ    下側の回転刃
１２              上側の広幅挟圧ロール
１３              下側の広幅挟圧ロール
１４Ａ，１４Ｂ    上側の狭幅挟圧ロール
１５Ａ，１５Ｂ    下側の狭幅挟圧ロール
２０              トリミング装置
２１              板エッジ未分離部の切り離し用挟圧ロール
２２              酸洗セクション
２３              ブライドルロール
２４              冷間タンデム圧延機
２５              巻き取りコイル
３１              剪断面
３２              破断面
３３              かえり
３４              ダレ
３５              バリ
３６              トリミング後の剪断面における表面側の角部
３７              トリミング後に酸洗した表面側の角部
【図１】
2010179316.tif 000005
【図２】
2010179316.tif 000006
【図３】
2010179316.tif 000007
【図４】
2010179316.tif 000008
【図５】
2010179316.tif 000009
【図６】
2010179316.tif 000010
【図７】
2010179316.tif 000011
【図８】
2010179316.tif 000012
【図９】
2010179316.tif 000013
【図１０】
2010179316.tif 000014
【図１１】
2010179316.tif 000015
【図１２】
2010179316.tif 000016
【図１３】
2010179316.tif 000017
【図１４】
2010179316.tif 000018